(57)【特許請求の範囲】
【請求項１】
フッ素を６４〜６９重量％含有し、含臭素化合物および／または含ヨウ素化合物に由来する架橋部位を有し、過酸化物により架橋され得る含フッ素共重合体と、
該含フッ素共重合体１００重量部に対して、
有機過酸化物を０．５〜６重量部と、
多官能性モノマーを１〜１０重量部とを含有するフッ素ゴム系シール材用組成物
を架橋してなるフッ素ゴム系シール材であって、
上記フッ素ゴム系シール材用組成物中の含フッ素共重合体が、下記（ａ）〜（ｅ）：
（ａ）ビニリデンフルオライド（ＶＤＦ）：３０〜７０モル％、
（ｂ）テトラフルオロエチレン（ＴＦＥ）：１０〜３０モル％、
（ｃ）パーフルオロ（メチルビニルエーテル）（ＦＭＶＥ）：１０〜２０モル％、
（ｄ）パーフルオロ（メトキシメチルビニルエーテル）（ＦＭＭＶＥ）：５〜３０モル％、および
（ｅ）臭素化および／またはヨウ素化不飽和フルオロ炭化水素：成分（ａ）〜成分（ｄ）の合計（(ａ)＋(ｂ)＋(ｃ)＋(ｄ)＝）１００モル％に対して０．０１〜３モル％の量、
を共重合して得られるフッ素ゴムポリマーであることを特徴とするフッ素ゴム系シール材。
【請求項２】
フッ素を６４〜６９重量％含有し、含臭素化合物および／または含ヨウ素化合物に由来する架橋部位を有し、過酸化物により架橋され得る含フッ素共重合体と、
該含フッ素共重合体１００重量部に対して、
有機過酸化物を０．５〜６重量部と、
多官能性モノマーを１〜１０重量部とを含有するフッ素ゴム系シール材用組成物であって、
上記フッ素ゴム系シール材用組成物中の含フッ素共重合体が、下記（ａ）〜（ｅ）：
（ａ）ビニリデンフルオライド（ＶＤＦ）：３０〜７０モル％、
（ｂ）テトラフルオロエチレン（ＴＦＥ）：１０〜３０モル％、
（ｃ）パーフルオロ（メチルビニルエーテル）（ＦＭＶＥ）：１０〜２０モル％、
（ｄ）パーフルオロ（メトキシメチルビニルエーテル）（ＦＭＭＶＥ）：５〜３０モル％、および
（ｅ）臭素化および／またはヨウ素化不飽和フルオロ炭化水素：成分（ａ）〜成分（ｄ）の合計（(ａ)＋(ｂ)＋(ｃ)＋(ｄ)＝）１００モル％に対して０．０１〜３モル％の量
を含有することを特徴とするフッ素ゴム系シール材用組成物。
【請求項３】
ＪＩＳ Ｋ６２６１に規定される低温弾性回復試験（ＴＲ試験）におけるＴＲ−１０が、−４２℃〜−３５℃であることを特徴とする請求項１に記載のフッ素ゴム系シール材。
【請求項４】
高／低温負荷圧縮永久歪みが、８０％未満であることを特徴とする請求項１または３に記載のフッ素ゴム系シール材。
【請求項５】
上記フッ素ゴム系シール材用組成物の用途が、油類；芳香族炭化水素；脂肪族炭化水素；アルコール混合油、アルコール；およびそれらの気体からなる群から選択される少なくとも１つを収容した容器における、これら収容物と接触する部位に使用されるシール材形成用であることを特徴とする請求項２に記載のフッ素ゴム系シール材用組成物。
【請求項６】
上記フッ素ゴム系シール材の用途が、自動車の燃料タンク、燃料インジェクタ（燃料噴射装置）、燃料ポンプまたは燃料配管における、油類；芳香族炭化水素；脂肪族炭化水素；アルコール混合油およびアルコールのうちから選択される燃料あるいはその気体と接触する部位に使用される請求項１、３および４のいずれかに記載のフッ素ゴム系シール材。
【請求項７】
上記フッ素ゴム系シール材を、室温２０〜２５℃で、燃料に１６８時間浸漬後の体積変化が、２０％以下であることを特徴とする請求項１、３、４および６のいずれかに記載のフッ素ゴム系シール材。
【請求項８】
上記燃料が、ガソリン、液化石油ガス（ＬＰＧ）、圧縮天然ガス（ＣＮＧ）、軽油、エタノール、バイオエタノールおよびメタノールからなる群から選択される少なくとも１つであることを特徴とする請求項７に記載のフッ素ゴム系シール材。
【発明の詳細な説明】
【技術分野】
【０００１】
本発明は、フッ素ゴム系シール材に関する。さらに詳しくは、本発明は、自動車燃料タンクのシール用部品等に好適な、高／低温負荷圧縮永久歪みに優れたフッ素ゴム系シール材に関する。
【背景技術】
【０００２】
燃料タンクなどの、自動車燃料と接触する部位のシールに使用されるシール材としては、燃料タンク等からの燃料油漏れを完璧に防止し得る「耐燃料油性」が求められており、フッ素ゴムを中心に使用されている。
【０００３】
近年の傾向として、自動車供給のグローバル化（世界共通仕様）が求められており、北米のような冬季寒冷地での耐燃料油性、具体的には−４０℃以下でのシール性を要求されている。また、環境問題から、欧州を中心にディーゼル燃料の採用が拡大している。
【０００４】
これらの要求に対して、当該出願人は−４０℃以下でもシール可能なフッ素ゴム組成物を提案しており、またこれを用いたシール部材を提案している（特許文献１）。
しかしながら、近年、特許文献１にて開示した材料を用いたシール部品でも、使用条件等によっては、シール性の点でさらなる改良の余地があった。具体的には燃料を、従来の擬似ガソリンもしくはガソリンから、軽油（ディーゼル燃料）に変更した場合、使用条件によっては、エンジン評価で漏れが発生している。
【０００５】
さらに具体的には、上記漏れは極低温地区での自動車での使用を想定した温度負荷試験で発生している。温度負荷試験とは、シール部材を使用個所に取り付けた後、一度、温度を高温に、具体的には１２０℃前後に放置し、その後、シール評価を実施したい温度まで充分に冷却した後にシール特性を評価するものである。
【０００６】
上記試験においては、従来、ＴＲ−１０が代用指標とされていたが、軽油を燃料として用いた場合には、これが適用できないことが判明した。
【特許文献１】特開２００４−２１７８９２号公報
【発明の開示】
【発明が解決しようとする課題】
【０００７】
本発明は、上記問題点に鑑み、軽油（ディーゼル燃料）を用いた場合でも、高／低温負荷シール性に優れ、−４０℃以下でシール可能なフッ素ゴム系シール材を提供することを課題とする。
【課題を解決するための手段】
【０００８】
本発明者らは、新たに代用指標となる評価方法の検索を実施した。
具体的には従来のＴＲ−１０や低温圧縮永久歪みといった方法ではなく、実機評価に近い方法を採用した。これはＯリングを所定の圧縮率で圧縮した後、一度高温：具体的には１２０〜１５０℃に所定時間放置し、その後、シール性が要求される温度に急冷させた。この後、充分にＯリングが低温となった後に低温下で開放し、このときの圧縮永久歪みの測定を実施した。
【０００９】
この結果、この低温下での圧縮永久歪みの値が、従来、高温でのシール限界とされている８０％以上となるとシールできなくなることが判明した。シール特性として、８０％未満の圧縮永久歪み率が必要であることを見出した。
【００１０】
また、上記評価方法で−４０℃にて８０％以下の圧縮永久歪みを有するには、特許文献１で発明したフッ素ゴムポリマーでは達成することができず、新たな組成を持つフッ素ゴムポリマーが必要であることを見出し、本発明を完成するに至った。
【００１１】
すなわち、本発明は以下に記載した事項により特定される。
本発明は、フッ素を６４〜６９重量％含有し、含臭素化合物および／または含ヨウ素化合物に由来する架橋部位を有し、過酸化物により架橋され得る含フッ素共重合体と、該含フッ素共重合体１００重量部に対して、有機過酸化物を０．５〜６重量部と、多官能性モノマーを１〜１０重量部とを含有することを特徴とするフッ素ゴム系シール材用組成物および該組成物を硬化してなることを特徴とするフッ素ゴム系シール材であって、上記フッ素ゴム系シール材用組成物中の含フッ素共重合体が、下記（ａ）〜（ｅ）：（ａ）ビニリデンフルオライド（ＶＤＦ）：３０〜７０モル％、（ｂ）テトラフルオロエチレン（ＴＦＥ）：１０〜３０モル％、（ｃ）パーフルオロ（メチルビニルエーテル）（ＦＭＶＥ）：１０〜２０モル％、（ｄ）パーフルオロ（メトキシメチルビニルエーテル）（ＦＭＭＶＥ）：５〜３０モル％、および（ｅ）臭素化および／またはヨウ素化不飽和フルオロ炭化水素：成分（ａ）〜成分（ｄ）の合計（(ａ)＋(ｂ)＋(ｃ)＋(ｄ)＝）１００モル％に対して少量（０．０１〜３モル％の量）、を共重合して得られるフッ素ゴムポリマーである。
【００１２】
本発明のフッ素ゴム系シール材は、ＪＩＳ  Ｋ６２６１に規定される低温弾性回復試験（ＴＲ試験）におけるＴＲ−１０が、−４２〜−３５℃であることが好ましく、また高／低温負荷圧縮永久歪みが、８０％未満であることが好ましい。
【００１３】
本発明のフッ素ゴム系シール材用組成物の用途は、油類；芳香族炭化水素；脂肪族炭化水素；アルコール混合油、アルコール；およびそれらの気体からなる群から選択される少なくとも１つを収容した容器における、これら収容物と接触する部位に使用されるシール材形成用であることが好ましい。
【００１４】
一方、本発明のフッ素ゴム系シール材の用途は、自動車の燃料タンク、燃料インジェクタ（燃料噴射装置）、燃料ポンプまたは燃料配管における、油類；芳香族炭化水素；脂肪族炭化水素；アルコール混合油およびアルコールのうちから選択される燃料あるいはその気体と接触する部位に使用されることが好ましい。
【００１５】
本発明のフッ素ゴム系シール材を、室温２０〜２５℃で、燃料に１６８時間浸漬後の体積変化は、２０％以下であることが好ましい。
上記燃料は、ガソリン、液化石油ガス（ＬＰＧ）、圧縮天然ガス（ＣＮＧ）、軽油、エタノール、バイオエタノールおよびメタノールからなる群から選択される少なくとも１つであってもよい。
【発明の効果】
【００１６】
本発明は、従来のシール材と同等の常態物性、圧縮永久歪、低温性（ＴＲ−１０）、耐燃料油性(体積変化率)、低温シール性（−４２℃で使用可能）を有し、しかも、従来のシール材より、さらに高／低温負荷圧縮永久歪に優れ、その結果、製品のＯ−リングなどとしても、高／低温負荷シール性に優れたフッ素ゴム系シール材を提供することができる。
【発明を実施するための最良の形態】
【００１７】
以下、本発明に係るフッ素ゴム系シール材用組成物およびフッ素ゴム系シール材について具体的に説明する。
＜フッ素ゴム系シール材用組成物＞
本発明に係るフッ素ゴム系シール材用組成物は、以下に詳述するフッ素ゴムポリマーと
、有機過酸化物と、多官能性モノマーとを含有している。
【００１８】
本発明の好ましい態様においては、このシール材用組成物には、さらに、金属化合物（腐食防止剤、受酸剤）、瀝青質微粉末、偏平充填剤等が含まれていてもよい。
＜フッ素ゴムポリマー＞
本発明で用いられるフッ素ゴムポリマーは、測定・算出法：Ｆ19ＮＭＲ法により求められるフッ素含有量が６４〜６９重量％、好ましくは６４〜６６重量％であり、含臭素化合物および／または含ヨウ素化合物に由来する架橋部位を有している。
【００１９】
このようなフッ素ゴムポリマー（含フッ素共重合体）は、該共重合体中に
（ａ）ビニリデンフルオライド（ＶＤＦ；フッ化ビニリデン）から誘導される成分単位（以下「ＶＤＦ成分単位」、単に「成分単位」ともいう。他の成分についても同様である。）と、
（ｂ）テトラフルオロエチレン（ＴＦＥ；四フッ化エチレン）から誘導される成分単位と、
（ｃ）パーフルオロ（メチルビニルエーテル）（ＦＭＶＥ）から誘導される成分単位と、（ｄ）パーフルオロ（メトキシメチルビニルエーテル）（ＦＭＭＶＥ）から誘導される成分単位と、
架橋部位用として、（ｅ）臭素化および／またはヨウ素化不飽和フルオロ炭化水素から誘導される成分単位とを有している。
【００２０】
このような架橋性のフッ素ゴムポリマー（含フッ素共重合体）を製造するには、
（ａ）ビニリデンフルオライド（ＶＤＦ；フッ化ビニリデン）を３０〜７０モル％、好ましくは４０〜６５モル％、より好ましくは５０〜６４モル％の量で、
（ｂ）テトラフルオロエチレン（ＴＦＥ；四フッ化エチレン）を１０〜３０モル％、好ましくは１２〜２８モル％、より好ましくは１５〜２５モル％量で、
（ｃ）パーフルオロ（メチルビニルエーテル）（ＦＭＶＥ）を１０〜２０モル％、好ましくは５〜１５モル％、より好ましくは５〜１０モル％量で、
（ｄ）パーフルオロ（メトキシメチルビニルエーテル）（ＦＭＭＶＥ）を５〜３０モル％、好ましくは８〜２５モル％、より好ましくは１０〜２０モル％の量で、
また、これらモノマー（ａ）〜（ｄ）の合計：１００モル％に対して、架橋部位用として（ｅ）臭素化および／またはヨウ素化不飽和フルオロ炭化水素モノマーを少量で、例えば、０．０１〜３モル％の量で共重合してなるフッ素ゴムポリマーである。
【００２１】
なお、含フッ素共重合体中においても、用いられた原料モノマーのモル比で、各成分単位に含まれて存在している。
このフッ素ゴムを形成する際に用いられるフッ素ゴム系シール材用組成物中あるいはフッ素ゴムポリマー中のフッ素含有量が上記範囲にあると、得られるフッ素ゴム系シール材は、耐寒性と耐燃料油性とのバランスが良好となる傾向があり、フッ素ゴム系シール材用組成物中あるいはフッ素ゴムポリマー中のフッ素含有量が上記範囲を下まわるとフッ素ゴム系シール材の耐寒性は良好になるが、耐燃料油性が悪化する傾向があり、また上記範囲を上回るとフッ素ゴム系シール材の耐燃料油性は良好になるが、耐寒性が悪化する傾向がある。また、上記含フッ素共重合体中の各成分単位がそれぞれ、上記量で用いられると、得られるフッ素ゴム系シール材はゴム的な柔軟性を示し、また、充分な耐寒特性、耐燃料油性等にバランス良く優れる傾向があり、特に自動車燃料用フッ素ゴム系シール材などとして好適に使用できる。
【００２２】
特に、フッ素ゴムを形成する際に用いられるフッ素ゴム系シール材用組成物中あるいはフッ素ゴムポリマー中のＶＤＦ成分単位含量が上記範囲を下まわると得られるフッ素ゴム系シール材は耐寒性、燃料油性とも悪化する傾向があり、また上回ると機械強度が低下す
る傾向があり、また、ＴＦＥ成分単位含量が上記範囲を上回ると得られるフッ素ゴム系シール材は耐燃料油性が悪化する傾向があり、また下まわると耐寒性が悪化する傾向がある。
【００２３】
また、フッ素ゴム系シール材を形成する際に用いられるフッ素ゴム系シール材用組成物中あるいはフッ素ゴムポリマー中のＦＭＶＥ成分単位含量が上記範囲を上回ると耐寒性が悪化する傾向があり、また下まわると耐燃料油性が悪化する傾向があり、また、ＦＭＭＶＥ成分単位含量が特に上記範囲を上回るとフッ素ゴム系シール材の耐寒性が悪化する傾向がある。
【００２４】
さらに、架橋部位用として臭素化および／またはヨウ素化不飽和フルオロ炭化水素成分単位は、上記量で用いれば、架橋されることにより適度の架橋度となり、充分な耐寒特性、耐燃料油性等にバランス良く優れるフッ素ゴム（加硫・硬化物）となる傾向がある。
【００２５】
上記した臭素化および／またはヨウ素化不飽和フルオロ炭化水素成分単位形成用のモノマーとしては、１−ブロモ−２−ヨード−パーフロロエタン、１−ブロモ−３−ヨード−パーフロロプロパンなどが挙げられる。
【００２６】
このフッ素ゴムポリマー中においては、用いられた各モノマーは、その炭素・炭素２重結合部位で２重結合が開裂して単結合のモノマーユニット（重合単位、成分単位などともいう。）となり、隣接するモノマーユニットと互いに結合（連結）しているものと考えられる。そして、得られたフッ素ゴムポリマーでは、用いられた含フッ素単量体由来の含フッ素成分単位が、ランダムあるいは規則的に配列しており、固体または液体状であり、その分子量は、含フッ素共重合体の成形加工性や機械的諸特性等を考慮して適宜決定可能であるが、分子量の指標としての極限粘度［η］（測定法：ウベローデ粘度計での３５℃における落下時間から求めたもの。）が通常、０．２〜５．０ｄｌ／ｇ、好ましくは、０．４〜３．０ｄｌ／ｇであることが成形加工性の点から望ましい。
【００２７】
このようなフッ素ゴムポリマーは、常法に準じて製造される。具体的には、特開２００６−４５５６６号公報に開示されている製造法を用いることができる。
このようなフッ素ゴムポリマー（未加硫ゴム、未架橋の含フッ素共重合体などともいう。）のムーニー粘度（ＪＩＳ  Ｋ６３００準拠、ＭＬ1+10，１２１℃）はゴム加工上１０〜１２０、好ましくは２０〜８０であることが望ましいが、特に制限はない。
【００２８】
＜有機過酸化物＞
有機過酸化物としては、一般にゴムに使用可能なものであれば特に制限なく使用でき、フッ素ゴムポリマー（ＦＫＭ）１００重量部に対して、通常０．５〜６重量部、好ましくは１〜５重量部の量で用いられる。
【００２９】
有機過酸化物の配合量が、特に０．５重量部未満では、充分な架橋密度が得られず、また特に６重量部を超えると、発泡により架橋成形物が得られず、得られてもゴム弾性、伸びが低下する傾向がある。
【００３０】
有機過酸化物としては、例えば、第３ブチルパーオキサイド、ジクミルパーオキサイド、第３ブチルクミルパーオキサイド、１，１−ジ（第３ブチルパーオキシ）３，３，５−トリメチルシクロヘキサン、２，５−ジメチル−２，５−ジ（第３ブチルパーオキシ）ヘキサン、２，５−ジメチル−２，５−ジ（第３ブチルパーオキシ）ヘキシン−３、１，３−ジ（第３ブチルパーオキシイソプロピル）ベンゼン、２，５−ジメチル−２，５−ジ（ベゾイルパーオキシ）ヘキサン、第３ブチルパーオキシベンゾエート、第３ブチルパーオキシイソプロピルカーボネート、ｎ−ブチル−４，４−ジ（第３ブチルパーオキシ）バレ
レート等が挙げられる。また、市販のものも用いることができ、具体的には、「パーヘキサ２５Ｂ４０」（日本油脂（株）製）等が挙げられる。
【００３１】
これら有機過酸化物は、１種単独で、または２種以上組み合わせて用いることができる。
＜多官能性モノマー＞
多官能性モノマーとしては、一般にゴムに使用可能なものであれば、特に制限なく使用でき、フッ素ゴムポリマー（ＦＫＭ）１００重量部に対して、通常１〜１０重量部、好ましくは２〜８重量部の量で用いられる。
【００３２】
多官能性モノマーの配合量がフッ素ゴムポリマー（ＦＫＭ）１００重量部に対して、特に１重量部未満では、充分な架橋密度が得られず、また、特に１０重量部を超える量で用いても、発泡により、架橋成形物が得られず、得られても弾性、伸びが低下する傾向がある。
【００３３】
多官能性モノマーとしては、例えば、トリアリルイソシアヌレート、トリアリルシアヌレート、トリアリルトリメリテート、トリメチロールプロパントリメタクリレート、Ｎ，Ｎ'−ｍ−フェニレンビスマレイミドなどが挙げられる。
【００３４】
これら多官能性モノマーは、１種単独で、または２種以上組み合わせて用いることができる。
＜金属化合物＞
金属化合物は、腐食防止剤と受酸剤としての機能を有し、該金属化合物としては、水酸化カルシウム、酸化亜鉛、ハイドロタルサイト、酸化マグネシウム等が挙げられる。本発明では、これらの金属化合物は、１種単独で、または２種以上組み合わせて使用することができる。
【００３５】
このような金属化合物は、ゴム系シール材と当接する金属製部材の腐食防止効果などを有しているが、上記した種々の機能・効果を考慮すると、過酸化物架橋可能な（未架橋）フッ素ゴム１００重量部に対して、通常２重量部以上、好ましくは５〜１５重量部の量で用いられる。
【００３６】
このような金属化合物として、上市されているものとしては、例えば、近江化学工業社製の「カルディック」（水酸化カルシウム）、堺化学工業社製の亜鉛華（酸化亜鉛）、協和化学工業社製の「ＤＨＴシリーズ」（ハイドロタルサイト）等が挙げられる。
【００３７】
＜瀝青質微粉末＞
瀝青質微粉末としては、石炭を粉砕し、平均粒径φ１０μｍ以下（通常φ１〜１０μｍ）、好ましくは３〜８μｍに微粉末化したものを使用でき、必要によりこの瀝青質微粉末を用いる場合には、フッ素ゴムポリマー（ＦＫＭ）１００重量部に対して、通常２〜４０重量部、好ましくは５〜３０重量部の量で用いられる。この瀝青質微粉末の平均粒径φが上記範囲を超え、特に１０μｍを超えると、ゴムの破断強度（ＴＢ）または破断伸び（ＥＢ）が小さく実用レベルの補強性がみられない。
【００３８】
また、瀝青質微粉末の配合量が、フッ素ゴムポリマー（ＦＫＭ）１００重量部に対して、特に２重量部未満では、添加効果すなわち瀝青質微粉末を添加することで、シール材の耐熱性が向上し、長寿命化が可能になる効果が乏しく、一方、特に４０重量部を超える量で添加すると、得られる配合物（組成物）の粘度が高すぎて、混練や成形に支障をきたす傾向がある。
【００３９】
瀝青質微粉末として上市されているものとしては、例えば、「平均粒径６μｍ、Ｋｅｙｓｔｏｎｅ  Ｆｉｌｌｅｒ  ＆  Ｍｆｇ製、Ｍｉｎｅｒａｌ  Ｂｌａｃｋ  ３２５ＢＡ」等が挙げられる。
【００４０】
＜偏平状充填剤＞
偏平状充填剤は、自動車燃料用フッ素ゴム系シール材中にあって、シール材料の燃料遮蔽性の向上に寄与し、燃料の蒸散を一層抑制することが可能になる。
【００４１】
偏平充填剤としては、例えば、クレー、マイカ、グラファイト、二硫化モリブデン等が挙げられ、１種単独で、または２種以上組み合わせて用いられる。
これらの偏平充填剤は、平均粒子径φが０．５〜５０μｍ、好ましくは５〜３０μｍで、アスペクト比が３以上、好ましくは５〜３０のものが用いられる。平均粒子径またはアスペクト比が３未満のものを用いると、燃料遮蔽性の向上が見られない。一方、３０以上の平均粒子径のものを用いると、実用レベルの補強性が得られない（具体的には、ゴムの破断強度または破断伸びが小さい。）。
【００４２】
このような偏平状充填剤は、必要により、上記フッ素ゴム（ＦＫＭ）１００重量部あたり通常、２〜４０重量部、好ましくは５〜３０重量部の量で用いられる。この偏平状充填剤の配合量が特に２重量部に未満では添加効果である燃料の遮蔽性の向上が見られず、また、特に４０重量部を超える量で添加すると、得られるシール材形成用組成物の粘度が上昇し混練できなくなる傾向があり、また、加硫してなるシール材は、非常に硬くなる傾向がある。
【００４３】
＜その他の配合成分＞
ゴム組成物中には、以上の必須成分以外に、ゴムの配合剤として、カーボンブラック、ホワイトカーボンなどの補強剤；上記形状（平均粒径、アスペクト比）の偏平充填剤以外のタルク、クレー、グラファイト、珪酸カルシウム等の充填剤；ステアリン酸、パルミチン酸、パラフィンワックス等の加工助剤；老化防止剤；可塑剤など、ゴム工業で一般的に使用されている配合剤が、必要に応じて適宜添加されて用いられる。これらのうち、カーボンブラックが好ましく、市販のものであってもよい。具体的には、「サーマルカーボンブラックＮ９９０（ＭＴカーボン）」（米国Ｅｎｇｉｎｅｅｒｅｄ  Ｃａｒｂｏｎｓ  Ｉｎｃ．製）等が挙げられる。
【００４４】
このような配合組成の架橋性含フッ素共重合体組成物を得るには、上記成分を配合し、該組成物が加硫（架橋）されないような温度、圧力条件、例えば、常温、常圧下に、必要により攪拌、混練等すればよい。なお、この攪拌・混練の際には、インターミックス、ニーダ、バンバリーミキサー等の混練機またはオープンロールなどを使用することができる。
【００４５】
＜架橋（加硫）＞
架橋（加硫）成形体であり、特に、自動車燃料と接触する部位でのシールに使用されるフッ素ゴム系シール材に代表される用途に好適に使用されるフッ素ゴム系シール材（単に、シール材ともいう。）を調製するには、圧縮成型、移送成型、射出成型、押出成型、カレンダー成型等の一般のゴム成型法を適宜利用できる。
【００４６】
例えば、上記フッ素ゴム系シール材用組成物を、射出成形機、圧縮成形機、加硫プレス等を用いて、通常、１５０〜２００℃で３〜６０分間程度加熱（一次加硫）する。さらに、必要に応じて、加熱オーブンなどを用いて、通常、１５０〜２５０℃程度で１〜２４時間程度加熱（二次加硫）してもよい。なお、上記加硫は、必要により、加圧下に行ってもよく、また上記組成物を、所定の型内に充填して行ってもよい。
【００４７】
このような架橋反応においては、架橋性含フッ素共重合体中より臭素またはヨウ素が有機過酸化物により脱離され、その脱離部分に多官能性モノマーが反応・結合して架橋構造が形成されているものと考えられる。
【００４８】
フッ素ゴム系シール材用組成物を、厚さ２ｍｍのシート状に成形した場合、このような架橋成形体は、下記（ａ）〜（ｃ）の常態物性を有していることが望ましい。
（ａ）ＪＩＳ  Ｋ６２５３に規定のデュロメータ硬さ（試験タイプＡ）のＨｓ硬度は、好ましくは５０〜９０、より好ましくは６０〜８０である。
【００４９】
（ｂ）ＪＩＳ  Ｋ６２５１に規定の引張応力は、好ましくは１０ＭＰａ以上、より好ましくは１２ＭＰａ以上である。
（ｃ）切断時伸びは，好ましくは１００％以上、より好ましくは１５０％以上である。
【００５０】
＜フッ素ゴム系シール材＞
本発明のフッ素ゴム系シール材は、上述のフッ素ゴム系シール材用組成物を、所定の金型を用いて、１６０〜１８０℃にて１０〜２０分間加熱圧縮することによって架橋・成形させ、さらに、空気循環型オーブンにて２３０℃で１５時間、追加熱処理して得られるものである。
【００５１】
このようにして得られるシール材は、架橋成形体であり、耐燃料油性と耐寒性にバランス良く優れ、耐熱性等にも優れているため、その好適な用途としては、燃料インジェクタ（燃料噴射装置、特に電磁弁型燃料噴射装置）、燃料ポンプ、燃料タンク、燃料配管等における、燃料あるいはその気体と接触する部位に使用されるスクィーズパッキン（例：Ｏリング、Ｘリング、Ｄリング、角リング等）その他のパッキン(例：Ｕパッキン、Ｖパッ
キン、Ｌパッキン、Ｊパッキン等のリップパッキン)、ダイヤフラム、ライニング、ロー
ル、オイルシールなどが挙げられる。
【００５２】
シール対象としては、自動車燃料油に限定されず、潤滑油、作動油等の油類の他、芳香族炭化水素、脂肪族炭化水素、アルコール（例：メタノール、エタノール等）、またはこれらの混合物（例：燃料油Ｃとアルコールとの任意量比の混合物等）なども包含される。
【００５３】
上記フッ素ゴム系シール材は、下記（ａ）〜（ｄ）の物性を有することが望ましい。
（ａ）圧縮永久歪み
Ｐ−２４  Ｏリング（内径：約２３．７ｍｍ×線径：３．５ｍｍ）状に成形したフッ素ゴム系シール材ついて、ＪＩＳ  Ｋ６２６２に準拠して１７５℃×７０時間経過後の圧縮永久歪みを測定する場合、好ましくは３０％以下、より好ましくは２５％以下である。
【００５４】
（ｂ）低温弾性回復試験
耐低温性すなわち耐寒性の評価基準である、ＪＩＳ  Ｋ６２６１に規定の低温弾性回復試験（ＴＲ試験）において、ＴＲ−１０が、好ましくは−４２〜−３５℃、より好ましくは−４２〜−４０℃ある。
【００５５】
（ｃ）高／低温負荷圧縮永久歪み
Ｐ−２４  Ｏリング（内径：約２３．７ｍｍ×線径：３．５ｍｍ）を２５％圧縮、１２０〜１５０℃×１０〜２０時間放置後、すぐに−４０℃または−３０℃×２時間冷却し、この後、同温度下で圧縮を開放し３０分間経過した後のヘタリ量を測定した場合、高／低温負荷圧縮永久歪みは、冷却温度が−３０℃の場合、好ましくは７０％未満であり、冷却温度が−４０℃の場合、好ましくは８０％未満である。
【００５６】
（ｄ）耐燃料油性試験
耐燃料油性の評価基準である、ＪＩＳ  Ｋ６２５８（加硫ゴムの浸漬試験方法）に規定された、２５℃×１６８時間燃料中に浸漬した場合におけるシール材の膨潤が、好ましくは２０％以下、より好ましくは１５％以下である。なお、該燃料は、ガソリン、液化石油ガス（ＬＰＧ）、圧縮天然ガス（ＣＮＧ）、軽油、エタノール、バイオエタノールおよびメタノールからなる群から選択される少なくとも１つであることが好ましい。
【００５７】
また、上記フッ素ゴム系シール材を、内径：約２３．７ｍｍ×線径：３．５ｍｍであるＰ−２４  Ｏリングに成形し、図１に示すシール性試験装置に組み込み、そのシール性能について下記（ｅ）および（ｆ）の試験する場合、漏れがないことが好ましい。
【００５８】
なお、下記（ｅ）および（ｆ）の試験において、シール媒体としては、安全性を考慮し、軽油等の燃料油の代わりに窒素ガスを使用した。窒素ガスをシールできれば、燃料油も確実にシールできると考えられる。
【００５９】
図１に示す低温シール性試験装置の構造、作用などは、以下のとおりである。
Ｏリング６４とバックアップリング６３を、首の細くくびれた胴部円柱状の被シール部材６５の首部６５Ａと頭部６６Ａの間、および首部６５Ｂと頭部６６Ｂの間にそれぞれ組み込む。組込み時にはエンジンオイルをＯリング６４の表面に塗布し上部構造部６１の孔部７２に組付ける。次いで、保持部材６７Ａ、６７Ｂおよびその下部に位置する下部構造部６９にて、被シール部材６５を押さえ、下部構造部６９と上部構造部６１をボルト６２で組付ける。
【００６０】
（ｅ）低温シール試験
この状態において、シール媒体をＰよりＯリング６４まで充填させる。図１に示す低温シール性測定用治具８０に、バックアップリング６３および試験用Ｏリング６４を組み込み、下記試験条件（温度、圧力）で３分間加圧後、常圧に戻し、試験時と同じ温度で１時間放置した後に、媒体の漏れ（シール媒体に外部より所定圧力を掛けた際に、漏れが発生した時には孔部７２を介して隙間６８へ漏れが生じる。）を目視により確認する。なお、Ｏリング６４組み込み時に、エンジンオイルを、試料の表面に塗布した。
【００６１】
試験条件：
（ａ）試験用Ｏリング：内径７．５ｍｍ×線径５．５ｍｍ。
（ｂ）温度：−４２℃。
【００６２】
（ｃ）圧力：２．０ＭＰａ。
（ｄ）圧力媒体：Ｆｕｅｌ−Ｃ（燃料油Ｃ）。
（ｅ）圧縮率：１８％。
【００６３】
（ｆ）高／低温負荷シール試験
図１に示す低温シール性測定用治具８０に、バックアップリング６３および試験用Ｏリング６４を組み込み、１２０℃×７０時間の後、−４０℃×２時間で放置した。該治具８０を常温に戻し、下記試験条件（温度、圧力）で３分間加圧後、試験時と同じ温度で１時間放置した後に、媒体の漏れ（シール媒体に外部より所定圧力を掛けた際に、漏れが発生した時には孔部７２を介して隙間６８へ漏れが生じる。）を目視により確認する。なお、Ｏリング６４組み込み時に、エンジンオイルを、試料の表面に塗布した。
【００６４】
試験条件：
（ａ）試験用Ｏリング：内径７．５ｍｍ×線径５．５ｍｍ。
（ｂ）温度：−３８℃、−４０℃および−４２℃。
【００６５】
（ｃ）圧力：２．０ＭＰａ。
（ｄ）圧力媒体：Ｆｕｅｌ−Ｃ（燃料油Ｃ）。
（ｅ）圧縮率：１８％。
【実施例】
【００６６】
次に、本発明について実施例を示してさらに詳細に説明するが、本発明はこれらによって限定されるものではない。なお、フッ素ゴム系シール材用組成物を硬化した、種々の形状を有する架橋成形体の材料としての物性、およびＰ−２４  Ｏリング（内径：約２３．７ｍｍ×線径：３．５ｍｍ）の形状を有する製品としての物性を以下のように評価した。
【００６７】
＜材料物性評価＞
（１）常態物性
２ｍｍシート状の架橋成形体について、Ｈｓ硬度（ＪＩＳ  Ｋ６２５３に規定のデュロメータ硬さ、試験タイプＡ）、ＪＩＳ  Ｋ６２５１に規定の引張応力（ＭＰａ）および切断時伸び（％）を測定する。
【００６８】
（２）圧縮永久歪み
Ｐ−２４  Ｏリング（内径：約２３．７ｍｍ×線径：３．５ｍｍ）状の架橋成形体について、ＪＩＳ  Ｋ６２６２に準拠して１７５℃において７０時間経過後の圧縮永久歪み（％）を測定する。
【００６９】
（３）低温弾性回復試験
Ｐ−２４  Ｏリング（内径：約２３．７ｍｍ×線径：３．５ｍｍ）状の架橋成形体について、ＪＩＳ  Ｋ６２６１に規定のＴＲ試験におけるＴＲ−１０（℃）を測定する。
【００７０】
（４）高／低温負荷圧縮永久歪み
ＪＩＳ  Ｋ６２６２に準拠して、Ｐ−２４  Ｏリング（内径：約２３．７ｍｍ×線径：３．５ｍｍ）状の架橋成型体を２５％圧縮し、１２０℃で１５時間放置後、すぐに−３０℃または−４０℃で２時間冷却する。この後、同温度下で開放、３０分間放置後のＰ−２４  Ｏリングを測定し、圧縮永久歪み（％）を算出する。
【００７１】
（５）耐燃料油性試験
ＪＩＳ  Ｋ６２５８（加硫ゴムの浸漬試験方法）に準拠し、市販のレギュラーガソリン（Ａ）または市販のディーゼル燃料（軽油）（Ｂ）に常温（２０〜２５℃）で浸漬した状態で１６８時間経過後の体積を測定し、体積変化率（％）を算出する。
【００７２】
＜製品評価＞
下記実施例および比較例で得られたＯリングについて、図１に示すシール性試験装置に組み込み、そのシール性能を試験した。シール媒体としては、安全性を考慮し、軽油等の燃料油の代わりに窒素ガスを使用した。窒素ガスをシールできれば、燃料油も確実にシールできると考えられる。
【００７３】
図１に示す低温シール性試験装置の構造、作用などは、以下のとおりである。
Ｏリング６４とバックアップリング６３を、首の細くくびれた胴部円柱状の被シール部材６５の首部６５Ａと頭部６６Ａの間、および首部６５Ｂと頭部６６Ｂの間にそれぞれ組み込んだ。組込み時にはエンジンオイルをＯリング６４の表面に塗布し上部構造部６１の孔部７２に組付けた。次いで、保持部材６７Ａ、６７Ｂおよびその下部に位置する下部構造部６９にて、被シール部材６５を押さえ、下部構造部６９と上部構造部６１をボルト６２で組付けた。
【００７４】
（１）低温シール試験
この状態において、シール媒体をＰよりＯリング６４まで充填させた。図１に示す低温シール性測定用治具８０に、バックアップリング６３および試験用Ｏリング６４を組み込み、下記試験条件（温度、圧力）で３分間加圧後、常圧に戻し、試験時と同じ温度で１時間放置した後に、媒体の漏れ（シール媒体に外部より所定圧力を掛けた際に、漏れが発生した時には孔部７２を介して隙間６８へ漏れが生じる。）を目視により確認する。なお、Ｏリング６４組み込み時に、エンジンオイルを、試料の表面に塗布した。
【００７５】
下記表２中、「○」は「漏れなし」を示し、表中の圧力は、燃料油が漏れ始めたときの圧力（ＭＰａ）を示す。
試験条件：
（ａ）試験用Ｏリング：内径７．５ｍｍ×線径５．５ｍｍ。
【００７６】
（ｂ）温度：−４２℃。
（ｃ）圧力：２．０ＭＰａ。
（ｄ）圧力媒体：Ｆｕｅｌ−Ｃ（燃料油Ｃ）。
【００７７】
（ｅ）圧縮率：１８％。
（２）高／低温負荷シール試験
図１に示す低温シール性測定用治具８０に、バックアップリング６３および試験用Ｏリング６４を組み込み、１２０℃×７０時間の後、−４０℃×２時間で放置した。該治具８０を常温に戻し、下記試験条件（温度、圧力）で３分間加圧後、試験時と同じ温度で１時間放置した後に、媒体の漏れ（シール媒体に外部より所定圧力を掛けた際に、漏れが発生した時には孔部７２を介して隙間６８へ漏れが生じる。）を目視により確認する。なお、Ｏリング６４組み込み時に、エンジンオイルを、試料の表面に塗布した。
【００７８】
下記表２中、「○」は「漏れなし」を示し、表中の圧力は、燃料油が漏れ始めたときの圧力（ＭＰａ）を示す。
試験条件：
（ａ）試験用Ｏリング：内径７．５ｍｍ×線径５．５ｍｍ。
【００７９】
（ｂ）温度：−３８℃、−４０℃および−４２℃。
（ｃ）圧力：２．０ＭＰａ。
（ｄ）圧力媒体：Ｆｕｅｌ−Ｃ（燃料油Ｃ）。
【００８０】
（ｅ）圧縮率：１８％。
［実施例１］
フッ素ゴムポリマーとして、ＴＲ−１０が−３５℃以下であり、過酸化物によって架橋され得る「ＦＫＭ−１」を用いた。
【００８１】
「ＦＫＭ−１」の製造時の供給原料モル比は、（ａ）ビニリデンフルオライド（ＶＤＦ）：３１．4モル％、（ｂ）テトラフルオロエチレン（ＴＦＥ）：２７.３モル％、（ｃ）パーフルオロ（メチルビニルエーテル）（ＦＭＶＥ）：１４．1モル％および（ｄ）パー
フルオロ（メトキシメチルビニルエーテル）（ＦＭＭＶＥ）：２７．２モル％であり、（ｅ）架橋部位用としてヨウ素化不飽和フロロ炭化水素を約０．５モル％の量で共重合して得られる含フッ素共重合体（未架橋フッ素ゴム）（ムーニー粘度：ＪＩＳ  Ｋ６３００準拠ＭＬ1+4１２０℃：４５）である。
【００８２】
ＦＫＭ−１を１００重量部、充填剤としてカーボンブラック（米国Ｅｎｇｉｎｅｅｒｅ
ｄ  Ｃａｒｂｏｎｓ  Ｉｎｃ．製「サーマルカーボンブラックＮ９９０（ＭＴカーボン）」）を１０重量部、有機過酸化物として「パーヘキサ２５Ｂ４０」（日本油脂（株）製）を３重量部および多官能性モノマーとしてトリアリルイソシアヌレート（日本化成（株）製「タイクＭ６０」）を３重量部それぞれニーダに投入し２０分間混練した後、オープンロールにてまとめた。架橋成形体は２ｍｍシートまたは所定のＯリング形状の金型を用い、１６０〜１８０℃にて１０〜２０分間加熱圧縮することで成形した。さらに、空気循環型オーブンにて２３０℃で１５時間、追加熱処理した。
【００８３】
フッ素ゴム系シール材用組成物の組成を表１に示す。
また、架橋成形体およびフッ素ゴム系シール材の各物性値をまとめて表２に示す。
［実施例２］
実施例１において、充填剤としてのカーボンブラックを４０重量部に変更した以外は、実施例１と同様に架橋成形体およびフッ素ゴム系シール材を製造した。
【００８４】
フッ素ゴム系シール材用組成物の組成を表１に示す。
また、架橋成形体およびフッ素ゴム系シール材の各物性値をまとめて表２に示す。
［比較例１］
実施例１において、含フッ素共重合体としてＦＫＭ−１の代わりに、ダイオネン（株）製「ＬＴＦＥ６４００Ｘ」を用いた以外は、実施例１と同様に架橋成形体を製造した。
【００８５】
組成物の組成を表１に示す。
なお、「ＬＴＦＥ６４００Ｘ」は、ＴＲ−１０が−４０℃を有し、共重合体成分単位として、ＶＤＦ単位、ＴＦＥ単位およびパーフルオロ（エトキシエトキシメチルエーテル）単位を含有するものである。
【００８６】
また、架橋成形体の各物性値をまとめて表２に示す。
［比較例２］
比較例１において、充填剤としてのカーボンブラックを４５重量部に変更した以外は、比較例１と同様に架橋成形体を製造した。
【００８７】
組成物の組成を表１に示す。
また、架橋成形体の各物性値をまとめて表２に示す。
【００８８】
【表１】
0005414196.tif 000002
【００８９】
【表２】
0005414196.tif 000003
従来用いていた低温シール試験では、実施例と比較例とでは有意差を見出せなかった。しかしながら、高低温負荷シール試験においては、実施例のシール特性が従来のものに比べて優れており、高／低温負荷圧縮永久歪み試験の結果と相関が取れていることが確認できた。
【産業上の利用可能性】
【００９０】
以上詳述したことから明らかなように、本発明のフッ素ゴム系シール材は、耐熱性、耐寒性、耐燃料油性に優れ、自動車燃料と接触するような部位で用いられるシール材として好適である。また本発明によれば、このようなフッ素ゴム系シール材が得られるようなフッ素ゴム系シール材用組成物が提供される。
【図面の簡単な説明】
【００９１】
【図１】図１は、本発明の一実施例に係る自動車燃料用フッ素ゴム系シール材などをインジェクタ用Ｏリングとして用いた低温シール試験の説明図である。
【符号の説明】
【００９２】
６１・・・上部構造部
６２・・・ボルト
６３・・・バックアップリング
６４・・・Ｏリング
６５・・・被シール部材
６５Ａ・・被シール部材の首部
６５Ｂ・・被シール部材の首部
６６Ａ・・被シール部材の頭部
６６Ｂ・・被シール部材の頭部
６７Ａ・・保持部材
６７Ｂ・・保持部材
６８・・・隙間
６９・・・下部構造部
７２・・・孔部
８０・・・低温シール性測定用治具
【図１】
0005414196.tif 000004